(57)【要約】      （修正有）【解決手段】構造用部品を製造するための方法が開示される。方法は、１つ以上の塗布用ヘッドを有するシステムの基部上に、複数の層を形成することを含み得る。複数の層を形成することは、第１の材料と第２の材料による交互の層を形成することを含み得る。交互の層を形成することは、第１の材料から第１の層を形成することと、第１の層に隣接して第２の材料から第２の層を形成することとを含み得る。【効果】複数の層は構造用部品を形成することができ、構造用部品の１つ以上の寸法は、約０．０５ｃｍ以上であることができる。【選択図】なし【特許請求の範囲】
【請求項１】
構造用部品（１００）の製造方法であって、
複数の層（１０２、１０４、１０６、１０８、１１０、１１２、４１０）を形成することであって、
前記複数の層（１０２、１０４、１０６、１０８、１１０、１１２、４１０）を形成することが、第１の材料と第２の材料による交互の層（１０２、１０４、１０６、１０８、１１０、１１２、４１０）（１０６、１０８、１１０、１１２）を形成することを含み、前記交互の層（１０２、１０４、１０６、１０８、１１０、１１２、４１０）（１０６、１０８、１１０、１１２）を形成することが、
前記第１の材料から第１の層（１０２、１０６）を形成することと、
前記第１の層（１０２、１０６）に隣接して前記第２の材料から第２の層（１０４、１０８）を形成することとを含む、複数の層を形成することを含み、
前記複数の層（１０２、１０４、１０６、１０８、１１０、１１２、４１０）が前記構造用部品（１００）を形成し、前記構造用部品（１００）の１つ以上の寸法が０．０５ｃｍ以上である、方法。
【請求項２】
前記複数の層（１０２、１０４、１０６、１０８、１１０、１１２、４１０）が、真空堆積処理によって形成される、請求項１に記載の方法。
【請求項３】
前記第１の材料が有機材料を含む、請求項１または２に記載の方法。
【請求項４】
前記第２の材料が無機材料を含む、請求項１から３のいずれか一項に記載の方法。
【請求項５】
前記第１の材料または前記第２の材料が１つ以上のセラミックスを含む、請求項１から４のいずれか一項に記載の方法。
【請求項６】
前記複数の層（１０２、１０４、１０６、１０８、１１０、１１２、４１０）を形成することが、マンドレル（２０２、３０２）上に前記第１の層（１０２、１０６）を形成することを含む、請求項１から５のいずれか一項に記載の方法。
【請求項７】
前記マンドレル（２０２、３０２）が前記構造用部品（１００）の少なくとも一部を形成している、請求項６に記載の方法。
【請求項８】
前記複数の層（１０２、１０４、１０６、１０８、１１０、１１２、４１０）を形成することが、
前記第２の層（１０４、１０８）に隣接して第３の材料から第３の層（１０６）を形成することと、
前記第３の層（１０６）に隣接して前記第３の材料から第４の層（１０８）を形成することをさらに含む、請求項１から７のいずれか一項に記載の方法。
【請求項９】
前記複数の層（１０２、１０４、１０６、１０８、１１０、１１２、４１０）を形成することが、
第３の材料から第３の層（１０６）を形成することと、
前記第３の層（１０６）に隣接して前記第３の材料から第４の層（１０８）を形成することと、
前記第３の層（１０６）に隣接して前記第１の材料から第１の層（１０２、１０６）を形成することをさらに含む、請求項１から８のいずれか一項に記載の方法。
【請求項１０】
前記第３の材料が金属を含む、請求項８または９に記載の方法。
【請求項１１】
前記構造用部品（１００）が輸送用のビークルまたは船舶の構造用部品（１００）である、請求項１から１０のいずれか一項に記載の方法。
【請求項１２】
構造用部品（１００）の製造システム（４００）であって、
前記構造用部品（１００）を支持（４０４）するように構成された基部（４０４）と、
前記基部（４０４）の近傍に配置され、前記構造用部品（１００）を形成するために１つ以上の材料の複数の層（１０２、１０４、１０６、１０８、１１０、１１２、４１０）を堆積するように構成された、複数の塗布用ヘッド（４０８）とを含み、
前記基部（４０４）及び前記複数の塗布用ヘッド（４０８）の少なくとも１つが、前記複数の層（１０２、１０４、１０６、１０８、１１０、１１２、４１０）の堆積中に互いに対して動くように構成された、構造用部品（１００）の製造システム（４００）。
【請求項１３】
構造用部品（１００）の製造方法であって、
１つ以上の塗布用ヘッド（４０８）を有するシステム（４００）の基部（４０４）上に複数の層（１０２、１０４、１０６、１０８、１１０、１１２、４１０）を形成することであって、
前記複数の層（１０２、１０４、１０６、１０８、１１０、１１２、４１０）を形成することが、第１の材料と第２の材料による交互の層（１０２、１０４、１０６、１０８、１１０、１１２、４１０）（１０６、１０８、１１０、１１２）を形成することを含み、前記交互の層（１０２、１０４、１０６、１０８、１１０、１１２、４１０）（１０６、１０８、１１０、１１２）を形成することが、
前記第１の材料から第１の層（１０２、１０６）を形成することと、
前記第１の層（１０２、１０６）に隣接して前記第２の材料から第２の層（１０４、１０８）を形成することとを含む、複数の層を形成することを含み、
前記複数の層（１０２、１０４、１０６、１０８、１１０、１１２、４１０）が前記構造用部品（１００）を形成し、前記構造用部品（１００）の１つ以上の寸法が０．０５ｃｍ以上である、構造用部品（１００）の製造方法。
【請求項１４】
前記１つ以上の塗布用ヘッド（４０８）に対して前記基部（４０４）を動かすことをさらに含む、請求項１３に記載の方法。
【請求項１５】
前記基部（４０４）の近傍にマンドレル（２０２、３０２）を配置することと、
前記１つ以上の塗布用ヘッド（４０８）によって、前記マンドレル（２０２、３０２）上に前記複数の層（１０２、１０４、１０６、１０８、１１０、１１２、４１０）を形成すること
をさらに含む、請求項１３または１４に記載の方法。
【発明の詳細な説明】
【技術分野】
【０００１】
本教示は、構造物の製造の分野に関し、具体的には、構造用で耐荷重性の構成要素または部品を製造するためのシステム及び方法に関する。
【背景技術】
【０００２】
従来型の、構造用で耐荷重性の構成要素及び部品は、これらの構造用部品が極限条件（例えば機械的応力、高温など）に曝される無数の用途及び産業プロセスにおいて、利用されている。したがって、これらの構造用部品は、しばしば、これらの極限条件に耐えるのに必要な強度、延性、及び剛性を提供する、金属及び合金といった材料から製造される。例えば、航空機の従来型のブレード及び翼は、しばしば、飛行を持続するための条件下で持ちこたえるのに必要な強度、延性、及び剛性を提供する材料から製造されている。
【０００３】
しかし、進歩が進む中で、これらの構造用部品に関する要求も引き上げられてきた。多くの場合、この引き上げられた製造に関する要求を満たすため、しばしば、構造用部品のサイズもしくは寸法が大きくされる、及び／または全体強度が高められる。しかし、構造用部品のサイズを大きくする、及び／または全体強度を高めることによって、しばしば、それに応じて質量が増加する結果となる。これは使用する材料が高密度であることによるが、この結果は、構造用部品の効率的な稼働と製造にとって有害であり得る。上記の観点から、従来型の金属及び合金の特性（例えばサイズ、強度、及び／または剛性）を満たすかまたは超える、改良された特性を有する、新たな材料を発見または作製するという試みがなされてきた。これらの試みの結果、複合材料によって形成された構造用部品が開発されるに至った。これらの複合材料は改善された機械的特性を示しているが、その一方で、さらなる技術の進展のためには、複合材の構造用部品の機械的特性、及びその製造方法のさらなる改善が必要とされている。
【０００４】
そこで、改良された構造用部品、及び構造用部品の製造方法が必要とされている。
【発明の概要】
【０００５】
以下、本教示のいくつかの態様に関する基本的な理解を提供するために、簡略化した概要を提示する。この概要は、広範な概説ではなく、また本教示の主要な要素または重大な要素を特定することや、本開示の範囲を定めることを意図するものでもない。むしろ、本概要の本質的な目的は、後に提示する詳細な説明の前置きとして、簡略的に１つ以上の概念を提示するためのものに過ぎない。
【０００６】
本開示の実施例は、構造用部品を製造するための方法を提供する。方法は、複数の層を形成することを含み、複数の層を形成することは、第１の材料と第２の材料とによる交互の層を形成することを含む。交互の層を形成することは、第１の材料から第１の層を形成することと、第１の層に隣接して第２の材料から第２の層を形成することとを含み得る。複数の層は構造用部品を形成することができ、構造用部品の１つ以上の寸法は、約０．０５ｃｍ以上である。複数の層は、真空堆積処理によって形成され得る。第１の材料は、有機材料を含み得る。有機材料は、１つ以上のポリマーを含み得る。第２の材料は、無機材料を含み得る。無機材料は、１つ以上のケイ酸塩を含み得る。第１の材料または第２の材料は、１つ以上のセラミックスを含み得る。複数の層を形成することは、マンドレル上に第１の層を形成することを含み得る。方法は、複数の層からマンドレルを取り外すことを含み得る。一実施例では、マンドレルは、構造用部品の少なくとも一部を形成し得る。一実施例では、複数の層を形成することは、第２の層に隣接して第３の材料から第３の層を形成することと、第３の層に隣接して第３の材料から第４の層を形成することを含み得る。第３の材料は、金属を含み得るか、または金属であり得る。少なくとも１つの実施例では、複数の層を形成することは、第３の材料から第３の層を形成することと、第３の層に隣接して第３の材料から第４の層を形成することと、第３の層に隣接して第１の材料から第１の層を形成することを含み得る。少なくとも１つの実施例では、構造用部品は、輸送用のビークルまたは船舶の構造用部品であり得る。
【０００７】
本開示の実施例は、構造用部品を製造するためのシステムをさらに提供し得る。システムは、構造用部品を支持するように構成された基部と、基部の近傍に配置され、構造用部品を形成するために１つ以上の材料の複数の層を堆積するように構成された、複数の塗布用ヘッドとを含み得る。この基部と、複数の塗布用ヘッドのうちの少なくとも１つとは、複数の層の堆積中に、互いに対して動くように構成されていることができる。
【０００８】
本開示の実施例は、構造用部品を製造するための方法をさらに提供し得る。方法は、１つ以上の塗布用ヘッドを有するシステムの基部上に、複数の層を形成することを含み得る。複数の層を形成することは、第１の材料の層と第２の材料による交互の層を形成することを含み得る。交互の層を形成することは、第１の材料から第１の層を形成することと、第１の層に隣接して第２の材料から第２の層を形成することとを含み得る。複数の層は構造用部品を形成し、構造用部品の１つ以上の寸法は、０．０５ｃｍ以上であり得る。方法は、１つ以上の塗布用ヘッドに対して基部を動かすことをさらに含み得る。方法は、基部の近傍にマンドレルを配置することと、１つ以上の塗布用ヘッドによって、マンドレル上に複数の層を形成することも、また含み得る。
【０００９】
上記の特徴、機能、及び利点は、様々な実施形態において単独で実現することが可能であり、また別の実施形態において組み合わせることも可能である。これらのさらなる詳細は、以下の記載及び添付図面を参照して理解され得る。
【００１０】
この明細書に組み込まれ、且つこの明細書の一部を構成している添付の図面は、本教示について例示しており、本記載内容と共に、本開示の原理を解説するために役立つものである。
【図面の簡単な説明】
【００１１】
【図１】開示されている１つ以上の実施形態による、例示的な構造用部品の側部の断面図を示す。
【図２】開示されている１つ以上の実施形態による、マンドレル及び複数の層を含む、別の例示的な構造用部品の側部の断面図を示す。
【図３】開示されている１つ以上の実施形態による、マンドレル及び複数の層を含む、別の例示的な構造用部品の側部の断面図を示す。
【図４Ａ】開示されている１つ以上の実施形態による、構造用部品を製造するためのシステムの側部の断面図を示す。
【図４Ｂ】開示されている１つ以上の実施形態による、図４Ａの例示的なシステムの上面図または平面図を示す。
【図５】開示されている１つ以上の実施形態による、構造用部品を製造するための方法のフロー図を示す。
【図６】開示されている１つ以上の実施形態による、構造用部品を製造するための方法のフロー図を示す。
【発明を実施するための形態】
【００１２】
図面の細部のうちのある部分が、厳密な構造的な精度、細部、及び縮尺を保持するようにというよりも、むしろ、簡略化され、本開示の理解を容易にするようにして描かれていることは、留意されたい。
【００１３】
様々な典型的態様に関する以下の説明は、本来単なる例示であり、いかなる点においても、本開示、その応用、または用途を限定することを意図するものではない。
【００１４】
本開示全体を通じて、範囲は、その範囲内にあるあらゆる全ての値を表す簡略的な記号として使用されている。ある範囲の形式による記載は、単に利便性と簡潔性のためのものであり、本明細書で開示されているいかなる実施例または実施形態の範囲をも硬直的に限定するものとして解釈されるべきではないことは、認識され、理解されるべきである。したがって、開示されている範囲は、その範囲内にある全ての可能な部分範囲（ｓｕｂｒａｎｇｅ）と、個々の数値とを具体的に開示しているものと解釈すべきである。したがって、範囲内のあらゆる値が、その範囲の境界点（ｔｅｒｍｉｎｕｓ）として選択され得る。例えば、「１から５」といった範囲の記載は、例えば「１．５から３」、「１から４．５」、「２から５」、「３．１から５」などといった部分範囲と、同様に１、２、３、３．２、４、５などといったこの範囲内の個別の数とを具体的に開示しているものとみなされるべきである。このことは、範囲の幅に関わらず当てはまる。
【００１５】
別様に明記されていない限り、本明細書に示されている全てのパーセント表示及び数量は、重量パーセントを指していると理解すべきである。与えられている数量は、材料の有効重量に基づく。
【００１６】
加えて、全ての数値は記載された数値の「およそ」または「約」の値であり、当業者が予期するであろう実験誤差や実験変動を考慮にいれている。本明細書で開示されている全ての数値及び範囲が、数値の前に「約」がついているかどうかに関わらず、およその数値及びおよその範囲であることは、認識すべきである。本明細書で数値と組み合わせて使用されている「約」という用語が、その数値の±０．０１％（境界値含む）、±０．１％（境界値含む）、±０．５％（境界値含む）、±１％（境界値含む）、その数値の±２％（境界値含む）、その数値の±３％（境界値含む）、その数値の±５％（境界値含む）、その数値の±１０％（境界値含む）、またはその数値の±１５％  （境界値含む）であり得る値を指していることも、また認識すべきである。本明細書中である数値範囲が開示されている場合、その範囲内に該当するあらゆる数値もまた具体的に開示されているということも、さらに認識すべきである。  
【００１７】
本明細書で使用する場合、ある材料が「含まれていない」または「ほぼ含まれていない」とは、ある組成物、成分、または相の総重量に基づいて、その材料が１０．０重量％未満、５．０重量％未満、３．０重量％未満、１．０重量％未満、０．１重量％未満、０．０５重量％未満、０．０１重量％未満、０．００５重量％未満、または０．０００１重量％未満の量で存在している、組成物、成分、または相のことを指すことができる。
【００１８】
本明細書で引用されている全ての参照文献は、その全体が参照によって援用される。本開示の規定と引用されている参照文献の規定とが矛盾する場合には、本開示の規定が優先する。
【００１９】
ここで、添付図面に示す本教示の例に詳しく言及していく。可能な場合には全て、図面全体を通して、同一または同様の部品を指すのに同一の参照番号が使用される。
【００２０】
本明細書では、例示的な構造用の構成要素または部品と、その方法が開示される。本明細書で開示されている構造用部品は、従来型の構造用部品と比較して、等方的な剛性及び強度の向上、全方向の張力下及び／または圧縮下における強度及び剛性の向上、層間剥離の低減、欠陥の低減、及び／または界面結合の改良を有することができる。等方的な剛性及び強度の向上は、構造用部品の形成に使用される無機材料の強度によってもたらされ得る。例えば、等方的な剛性及び強度の向上は、構造用部品の形成に使用されるケイ酸塩の強度によってもたらされ得る。等方的な強度及び剛性の向上は、無機材料（例えばケイ酸塩）内に、無機材料を汚染し、無機材料の強度を低下させ得る水が存在しないか、またはほぼ存在しないことによってもまた、もたらされ得る。無機材料内から水を取り除く能力は、以下で開示される方法によってもたらされ得る。本明細書で開示されている構造用部品の製造方法は、従来型の構造用部品及び構造用部品を製造するための従来型の方法と比較して、等方的な剛性及び強度の向上、全方向の張力下及び／または圧縮下における強度及び剛性の向上、層間剥離の低減、欠陥の低減、及び／または界面結合の改良を有する、構造用部品を製造し得る。例えば、構造用部品の製造方法は、構造用部品を真空中で製造し、それによって、処理上の欠陥、及び／または水といった汚染物質を低減するか、または除去することを含み得る。水といった汚染物質は、構造用部品を製造するのに使用される材料を汚染し、その強度を低減させ得る。本明細書で開示される方法は、ミクロンサイズのより大きい欠陥を取り除くこと、並びに、層ごとの堆積を通じて、及び／または堆積処理から汚染物質をなくすことが可能な真空堆積を通じて、構造用部品の層間の結合界面を強化することもまた、可能である。本明細書で開示される方法は、製造される構造用部品の形状及び／または外形を無視して、構造用部品の形状及び／または外径によって課される制限から、設計及び製造プロセスを自由にすることを可能にする。本明細書で開示される方法によって、製造時間を比較的短くすることも、また可能になる。  
【００２１】
図１は、開示されている１つ以上の実施形態による、例示的な構造用構成要素または部品１００の側部の断面図を示す。図１に示すとおり、構造用部品１００は、複数の層（６個の層１０２、１０４、１０６、１０８、１１０、１１２が示されている）を含み得る。示されている層の数が単に例示的なものであり、個々の層の数が約２から約７５，０００個、あるいはもっと多い数であり得ることは、認識されるべきである。例えば、構造用部品１００を形成するのに使用される層１０２、１０４、１０６、１０８、１１０、１１２の数は、約２、約１００、約１，０００、約１０，０００、約２０，０００、約３０，０００、約４０，０００、約５０，０００、約６０，０００、約７５，０００、またはそれよりも多い数であり得る。
【００２２】
少なくとも１つの実施形態では、本明細書でさらに記載されるとおり、構造用部品１００は、複数の層１０２、１０４、１０６、１０８、１１０、１１２であって、これらのうちの１つ以上が、基板であるか、またはその少なくとも一部分を形成していることができる、複数の層１０２、１０４、１０６、１０８、１１０、１１２を含む、単一の即ちモノリシックなピースとして製造され得る。構造用部品１００をモノリシックなピースとして製造することによって、等方的な強度及び剛性を向上することが可能になる。別の実施形態では、以下で検討するとおり、構造用部品１００は、マンドレル上で製造することができ、それによって、マンドレル及び複数の層１０２、１０４、１０６、１０８、１１０、１１２を含む構造用部品１００が形成される。マンドレルが、構造用部品１００に一体化されていることができるか、または構造用部品１００から取り外し可能であることは、認識すべきである。
【００２３】
構造用部品１００は、被覆または被包でなくてよいか、これらの一部を形成していなくてもよい。例えば、典型的なまたは従来型の被覆または被包は、一般的に、約０．０３ｃｍ以下、約０．０２５ｃｍ以下、約０．０２０ｃｍ以下、または約０．０１０ｃｍ以下の厚さを有する積層の構造、構成要素、または複合材料からなっている。したがって、構造用部品１００の１つ以上の寸法（例えば高さ、幅、深さ、厚さなど）は、約０．０１０ｃｍ以上、約０．０２０ｃｍ以上、約０．０２５ｃｍ以上、約０．０３ｃｍ以上、約０．０３５ｃｍ以上、約０．０４ｃｍ以上、約０．０４５ｃｍ以上、約０．０５ｃｍ以上、約０．０５５ｃｍ以上、約０．１ｃｍ以上、約０．２ｃｍ以上、約０．５ｃｍ以上、約１ｃｍ以上、またはそれよりも大きいものであることができる。
【００２４】
構造用部品１００の層１０２、１０４、１０６、１０８、１１０、１１２のそれぞれの厚さは、具体的に限定されていないが、少なくとも部分的に、構造用部品１００及び／またはその層１０２、１０４、１０６、１０８、１１０、１１２の１つ以上の所望の特性によって規定され得る。層１０２、１０４、１０６、１０８、１１０、１１２のそれぞれが、それぞれによって大きく異なる厚さを有し得ることは、認識すべきである。少なくとも１つの実施形態では、層１０２、１０４、１０６、１０８、１１０、１１２のそれぞれは、個別に且つ独立して、約１ｎｍ（０．００１μｍ）から約２０μｍの厚さを有し得る。例えば、層１０２、１０４、１０６、１０８、１１０、１１２のそれぞれは、個別に且つ独立して、約０．００１μｍ、約０．０１μｍ、約０．０５μｍ、約０．１μｍ、約０．５μｍ、約１μｍ、約２μｍ、約４μｍから、約６μｍ、約８μｍ、約１０μｍ、約１２μｍ、約１４μｍ、約１６μｍ、約１８μｍ、約２０μｍまでの厚さを有し得る。
【００２５】
構造用部品１００の１つ以上の層１０２、１０４、１０６、１０８、１１０、１１２は、１つ以上の材料から製造され得る。例えば、構造用部品１００の層１０２、１０４、１０６、１０８、１１０、１１２のそれぞれは、単一の材料または複数の材料から製造され得る。例えば、複数の層１０２、１０４、１０６、１０８、１１０、１１２のうちの少なくとも１つは、単一の材料から製造され得る。別の例では、複数の層１０２、１０４、１０６、１０８、１１０、１１２のうちの１つの層の少なくとも一部は第１の材料から製造されることができ、この１つの層の別の一部は第２の材料から製造されることができる。少なくとも１つの実施形態では、１つ以上の層１０２、１０４、１０６、１０８、１１０、１１２のうちの隣接する層同士は、同一の材料から製造され得る。別の実施形態では、１つ以上の層層１０２、１０４、１０６、１０８、１１０、１１２のうちの隣接する層同士は、異なる材料から製造され得る。例示的な一実施形態では、構造用部品１００の少なくとも一部は、少なくとも２つの材料による交互の層を含む。例えば、構造用部品１００の少なくとも一部は、第１の材料から製造された第１の層、第２の材料から製造された第２の層、第１の材料から製造された第３の層、及び第２の材料から製造された第４の層を含み得る。
【００２６】
構造用部品１００の１つ以上の層１０２、１０４、１０６、１０８、１１０、１１２を形成するのに使用される１つ以上の材料は、非常に多様性に富んでいてよい。例えば、１つ以上の層１０２、１０４、１０６、１０８、１１０、１１２を形成するのに使用される材料のそれぞれは、１つ以上の無機材料、１つ以上の有機材料、１つ以上のセラミックス、１つ以上の合金、１つ以上の金属、１つ以上の超合金、１つ以上の非金属、１つ以上の半金属、１つ以上の結合剤、１つ以上の添加剤、またはこれらの任意の組み合わせ、化合物、もしくは複合材であるか、またはそれらを含み得る。セラミックスは、構造用部品１００に、高温強度及び高温剛性、並びに遮熱及び燃焼貫通保護を提供することができる。
【００２７】
例示的な一実施形態では、構造用部品１００の少なくとも一部は、無機材料の層と有機材料の層による交互の層であるか、またはこれらを含み得るか、もしくはこれらから製造され得る。無機材料と有機材料による交互の層は、透明またはほぼ透明であり得る。構造用部品１００は、光透過率を尺度として、約３０％から約９５％、またはそれよりも高い全体透明率を有し得る。例えば、構造用部品１００は、約３０％から、約４０％、約５０％、約６０％、約７０％、約７５％、約８０％、約８５％、約９０％、約９５％、またはそれよりも高い、全体透明率を有し得る。
【００２８】
無機材料は、限定しないが、１つ以上のケイ酸塩（例えばケイ酸塩ガラス）、または、適切なアルコキシドか、酸化アルミニウム、酸化ケイ素、酸化ハフニウム、酸化ジルコニウム、酸化ハフニウム、酸化ランタン、酸化タングステンなどといった１つ以上の酸化物か、またはこれらの任意の複合材、化合物、もしくは組み合せから形成された他の無機材料であり得るか、またはそれらを含み得る。ケイ酸塩を使用することで、コストを削減し得る。
【００２９】
有機材料は、限定しないが、１つ以上のポリマーであり得るか、または１つ以上のポリマーを含み得る。有機材料を使用することで、構造用部品１００の隣接層間の結合強度を提供し得る、及び／または構造用部品１００の脆性を少なくとも部分的に低減し得る。加えて、有機材料を使用することで、構造用部品１００の湿気防止及び／または衝突保護を提供し得る。有機材料としてポリマーを使用することで、コストを削減し、処理を容易にし、及び／または重量効率を維持し得る。例示的なポリマーは、限定しないが、熱可塑性物質、ポリオレフィン系ポリマー、アクリル系ポリマー、ポリウレタン系ポリマー、エーテル系ポリマー、ポリエステル系ポリマー、ポリアミド系ポリマー、ホルムアルデヒド系ポリマー、シリコン系ポリマー、またはこれらの任意の組み合わせであり得るか、またはこれらを含み得る。例えば、ポリマーは、限定しないが、ポリ（エーテルエーテルケトン）（ＰＥＥＫ）、トーロン（登録商標）、ポリアミド−イミド、ポリエチレン（ＰＥ）、ポリフッ化ビニル（ＰＶＦ）、ポリ塩化ビニル（ＰＶＣ）、ポリフッ化ビニリデン（ＰＶＤＦ）、ポリ塩化ビニリデン（ＰＤＶＣ）、ポリクロロトリフルオロエチレン（ＰＣＴＦＥ）、ポリテトラフルオロエチレン（ＰＴＦＥ）、ポリエーテルスルホン（ＰＥＳ）、ポリエーテルナフタレート（ＰＥＮ）、ポリプロピレン（ＰＰ）、ポリ（１−ブテン）、ポリ（４−メチルペンテン）、ポリスチレン、ポリビニルピリジン、ポリブタジエン、ポリイソプレン、ポリクロロプレン、スチレン−アクロニトリルコポリマー、アクロニトリル−ブタジエン−スチレン−ターポリマー、エチレン−メタクリル酸コポリマー、スチレン−ブタジエンゴム、テトラフルオロエチレンコポリマー、ポリアクリレート、ポリ（メチルメタクリレート）（ＰＭＭＡ）、ポリ乳酸、ナイロン、アクリロニトリルブタジエンスチレン、ポリベンゾイミダゾール、ポリカーボネート、ポリオキシメチレン、ポリエーテルイミド、ポリフェニルオキシド（ＰＰＯ）、ポリメタクリレート、ポリアクリルアミド、ポリ酢酸ビニル、ポリビニルアルコール、ポリビニルブチラール、ポリビニルエーテル、ポリビニルピロリドン、ポリビニルカルバゾール、ポリウレタン、ポリアセタール、ポリエチレングリコール、ポリプロピレングリコール、エポキシ樹脂、酸化ポリフェニレン、ポリエチレンテレフタラート、ポリブチレンテレフタラート、ポリジヒドロキシメチルシクロヘキシルテレフタラート、セルロースエステル、ポリカーボネート、ポリアミド、ポリイミド、これらの任意のコポリマー、またはこれらの任意の組み合わせを含み得る。さらに、例示的なポリマーは、限定しないが、スチレンポリマー前駆体、メチルスチレンポリマー前駆体、（メタ）アクリレートポリマー前駆体、これらの前駆体のフッ素化形態及び非フッ素化形態の両方、並びにこれらの前駆体のうちの２つ以上の組み合わせから生成されたポリマーもまた、含み得る。ポリマーが、上記のうちの少なくとも２つ以上の任意の組み合わせを含み得ることは、認識され得る。
【００３０】
少なくとも１つ以上の実施形態では、１つ以上のポリマーは、エラストマー、合成ゴム、もしくはこれらの任意の組み合わせであり得るか、またはこれらを含み得る。例示的なエラストマー材料及び合成ゴムは、限定しないが、バイトン（登録商標）、ニトリル、ポリブタジエン、アクリロニトリル、ポリイソプレン、ネオプレン、ブチルゴム、クロロプレン、ポリシロキサン、スチレン−ブタジエンゴム、ヒドリンゴム、シリコーンゴム、エチレン−プロピレン−ジエンターポリマー、これらの任意のコポリマー、またはこれらの任意の組み合わせを含み得る。
【００３１】
構造用部品１００の１つ以上の層１０２、１０４、１０６、１０８、１１０、１１２の金属は、限定しないが、１つ以上のアルカリ金属、１つ以上のアルカリ土類金属、１つ以上の遷移金属、１つ以上のポスト遷移金属、またはこれらの任意の混合物、合金、もしくは化合物であり得るか、またはこれらを含み得る。例示的な遷移金属は、限定しないが、クロム、鉄、コバルト、モリブデン、タングステン、タンタル、チタニウム、ジルコニウム、ニオブ、レニウム、イットリウム、バナジウム、ハフニウム、またはこれらの任意の混合物、合金、もしくは化合物を含み得る。例示的な金属は、限定しないが、アルミニウム、鉄、チタニウムなど、もしくはこれらの任意の組み合わせでもあり得るか、またはこれらを含むこともできる。金属はステンレス鋼、炭素鋼、ニッケル基超合金、コバルト基超合金など、またはこれらの任意の組み合わせといった、合金及び超合金でもあり得るか、またはこれらを含むこともできる。１つ以上の半金属は、限定しないが、ホウ素、ケイ素、アンチモン、またはこれらの任意の混合物もしくは化合物であり得るか、またはこれらを含むこともできる。構造用部品１００の１つ以上の層１０２、１０４、１０６、１０８、１１０、１１２に金属を使用することで、電磁エネルギー（ＥＭＥ）に対する保護、並びに／または構造的な剛性及び／もしくは強度を提供し得る。
【００３２】
例示的な一実施形態では、構造用部品１００の隣接する層１０２、１０４、１０６、１０８、１１０、１１２間には、結合剤は一切配置されていない。例えば、構造用部品１００の隣接する層１０２、１０４、１０６、１０８、１１０、１１２同士の接着または結合は、その界面において、材料の層それ自体によってもたらされ得る。結合剤を省略することによって、構造用部品１００の製造を簡素化し得る、及び／またはその製造コストを削減し得る。別の実施形態では、構造用部品１００の隣接する層１０２、１０４、１０６、１０８、１１０、１１２間に１つ以上の結合剤が置かれて、構造用部品１００の隣接する層１０２、１０４、１０６、１０８、１１０、１１２のそれぞれを互いに化合、結合、及び／または凝集させ、それによって層間剥離を低減させるように構成されることができる。例示的な結合剤は、限定しないが、１つ以上の金属結合剤、無機結合剤、有機結合剤、もしくはこれらの任意の組み合わせであり得るか、またはこれらを含み得る。例示的な金属結合剤は、限定しないが、マグネシウム、ルテニウム、オスミウム、鉄、コバルト、ニッケル、銅、モリブデン、タンタル、タングステン、レニウム、またはこれらの任意の混合物、化合物、もしくは合金を含む、限定しないが、１つ以上の任意の遷移金属を含み得る。金属結合剤は、限定しないが、リチウム、ナトリウム、カリウム、ルビジウム、セシウム、またはこれらの任意の混合物、化合物、もしくは合金を含む、限定しないが、任意のアルカリ金属もまた含み得る。例示的な有機結合剤は、限定しないが、水不溶性であるか、または少なくともほぼ水不溶性である、１つ以上のロウもしくは樹脂であり得るか、またはこれらを含み得る。ロウは、例えば動物性ロウ、植物性ロウ、鉱物ロウ、合成ロウ、またはこれらの任意の組み合わせを含み得る。  
【００３３】
引き続き図１を参照すると、例示的な１つの実施においては、構造用部品１００を製造または形成する方法は、第１の層または基板１０２を堆積または形成することを含み得る。方法は、第１の層１０２に隣接して第２の層１０４を堆積または形成することと、第１の層１０２と第２の層１０４とを互いに結合することも、また含み得る。一実施例では、第１の層１０２と第２の層１０４とを互いに結合することは、第２の層１０４の堆積と同時に実施され得る。別の実施例では、第１の層１０２と第２の層１０４とを互いに結合することは、第２の層１０４の堆積後に実施され得る。例えば、第１の層１０２と第２の層１０４との結合は、加熱、硬化などといった１つ以上の処理によって促進され得る。図１に示す少なくとも１つの実施例では、第１の層１０２と第２の層１０４は、アルミニウムといった金属材料から形成され得る。
【００３４】
構造用部品１００の製造方法は、金属の第１の層１０２及び第２の層１０４に隣接して、有機層と無機層による交互の層を堆積することもまた含み得る。例えば、方法は、第２の層１０４に隣接して、ケイ酸塩といった無機材料の第３の層１０６を堆積することと、第３の層１０６に隣接して、（例えば熱可塑性の）ポリマーといった有機材料の第４の層１０８を堆積することと、を含み得る。有機層と無機層による交互の層を堆積することによって、複数のナノサイズ層またはミクロンサイズ層による構造用部品１００の製造が可能になる。方法は、第４の層１０８に隣接して、無機材料の第５の層１１０を堆積することと、第５の層１１０に隣接して、有機材料の第６の層１１２を堆積することと、をさらに含み得る。第３の層１０６と第５の層１１０を形成するのに使用される無機材料が、同じでも別でもあり得ることは、認識すべきである。同様に、第４の層１０８と第６の層１１２を形成するのに使用される有機材料は、同じでも別でもあり得る。図１は、第３の層１０６が無機材料で製造されているとして示されているが、金属の第２の層１０４に隣接して堆積された第３の層１０６が、代わりに、熱可塑性物質といった有機材料から製造され得ることは、認識すべきである。
【００３５】
図１に示す構造用部品１００は、最初に第１の金属層１０２及び第２の金属層１０４を形成することによって製造されているとして示されているが、構造用部品１００が、代わりに、反対方向にも同様に製造され得ること、即ち有機層と無機層１０６、１０８、１１０、１１２による交互の層が形成され、続いて金属層１０２、１０４が、有機層と無機層１０６、１０８、１１０、１１２による交互の層に隣接して形成され得ることは、認識すべきである。
【００３６】
構造用部品１００は、任意の適切な製造プロセスまたは製造技法を介して製造され得る。例示的なプロセスは、限定しないが、スパッタリング、蒸着、昇華、化学気相成長（ＣＶＤ）、プラズマＣＶＤ（ＰＥＣＶＤ）、電子サイクロトロン共鳴プラズマＣＶＤ（ＥＣＲ−ＰＥＣＶＤ）、溶射、スパッタリング、電子ビーム物理蒸着、パルスレーザ堆積、もしくはこれらの任意の組み合わせであり得るか、またはこれらを含み得る。真空堆積プロセスを使用することによって、構造用部品１００の欠陥を低減し得る。なぜならば、真空堆積プロセスによって、欠陥を招き得る、及び／または材料の強度を低下させ得る、汚染物質（例えば水）を構造用部品１００の製造から除外することが可能になるからである。
【００３７】
図２は、開示されている１つ以上の実施形態による、マンドレル２０２及び複数の層１０６、１０８、１１０、１１２を含む、別の例示的な構造用部品２００の側部の断面図を示す。図２に示す構造用部品２００は、上記の構造用部品１００といくつかの点において同様であり得る。したがって、図１の説明を参照することで最もよく理解され得る。同様の番号は同様の構成要素を指しており、再び詳細には説明しない。図２に示すとおり、少なくとも１つの実施形態では、図１の金属層１０２、１０４はマンドレル２０２によって代替することができ、無機材料と有機材料による交互の層１０６、１０８、１１０、１１２は、マンドレル２０２上にまたはマンドレル２０２に隣接して、堆積され得る。例えば、構造用部品２００は、図１の金属層１０２、１０４を形成する代わりに、マンドレル２０２を利用して、マンドレル２０２上に複数の層１０６、１０８、１１０、１１２を堆積して構造用部品２００を製造することができ、それによって構造用部品２００の製造が簡素化される。上記のとおり、マンドレル２０２は、構造用部品２００に一体化され得るか、または構造用部品２００の一部を形成し得る。マンドレル２０２を構造用部品２００の一体的な部分として使用することによって、構造用部品２００にさらなる構造上の強度及び／または剛性を与え得る。別の実施形態では、マンドレル２０２は、複数の層１０６、１０８、１１０、１１２用の基板であり得るか、またはその基板の一部を形成し得る。マンドレル２０２は、構造用部品２００を形成するために、層１０６、１０８、１１０、１１２から分離され得るか、または取り外され得る。したがって、構造用部品２００は、マンドレル２０２の任意の曲線または輪郭を有するようにして製造され得る。
【００３８】
引き続き図２を参照すると、例示的な一実施形態では、構造用部品２００を製造または形成する方法は、マンドレル２０２に隣接して第１の層１０６を堆積または形成することと、第１の層１０６に隣接して後続の層１０８を形成することとを含み得る。方法は、層間剥離を低減するため、層１０６と層１０８とを互いに結合することもまた含む。上記のとおり、層１０６と層１０８を互いに結合することは、第２の層１０８の堆積と同時か、または第２の層１０８の堆積後に、実施され得る。図２に示すとおり、構造用部品２００の製造方法は、種々の材料による交互の層１０６、１０８、１１０、１１２を堆積することを含み得る。例えば、方法は、ケイ酸塩とポリマーによる交互の層といった、有機材料と無機材料による交互の層１０６、１０８、１１０、１１２を堆積することを含み得る。
【００３９】
図３は、開示されている１つ以上の実施形態による、マンドレル３０２及び複数の層１０２、１０４、１０６、１０８、１１０、１１２を含む、別の例示的な構造用部品３００の側部の断面図を示す。図３に示す構造用部品３００は、上記の構造用部品１００といくつかの点において同様であり得る。したがって、図１の説明を参照することで最もよく理解され得る。同様の番号は同様の構成要素を指しており、再び詳細には説明しない。図３に示すとおり、構造用部品３００は、複数の層１０２、１０４、１０６、１０８、１１０、１１２及び、複数の層１０２、１０４、１０６、１０８、１１０、１１２のうちの２つ以上の間に間置された１つ以上のマンドレル（２つが３０２に示されている）を含み得る。マンドレル３０２は、構造用部品３００に一体化され得るか、または構造用部品３００の一部を形成し得る。別の実施形態では、マンドレル３０２は、層１０２、１０４、１０６、１０８、１１０、１１２と分離され得るか、または層１０２、１０４、１０６、１０８、１１０、１１２から取り外されて、構造用部品３００を形成し得る。
【００４０】
引き続き図３を参照すると、例示的な一実施形態では、構造用部品３００を製造または形成する方法は、図１に関連して上記したように、構造用部品３００の一部を形成するために、第１及び第２の層１０２、１０４を堆積または形成することを含み得る。方法は、構造用部品３００を形成する層１０２、１０４に隣接して、１つ以上のマンドレル３０２を配置、位置決め、結合、設置、または別様に固定することもまた含み得る。方法は、図３に示すとおり、第２の層１０４及びマンドレル３０２に隣接して後続の層１０６、１０８、１１０、１１２を堆積し、それによって少なくとも２つの隣接する層１０４と１０６の間に間置されたマンドレル３０２を有する構造用部品３００を形成することをさらに含み得る。図３に示すように、層１０６、１０８、１１０、１１２は、異なる材料による交互の層から製造され得る。別の例では、層１０６、１０８、１１０、１１２は、同一の材料から製造され得る。
【００４１】
本明細書で開示されているマンドレル２０２、３０２は、１つ以上の層１０２、１０４、１０６、１０８、１１０、１１２に関連して上記されている材料のうちの、任意の１つ以上から製造され得る。例えば、本明細書で開示されるマンドレル２０２、３０２は、１つ以上の無機材料、１つ以上の有機材料、１つ以上のセラミックス、１つ以上の合金、１つ以上の金属、１つ以上の超合金、１つ以上の非金属、１つ以上の半金属、１つ以上の結合剤、１つ以上の添加剤、またはこれらの任意の組み合わせ、化合物、もしくは複合材から製造され得る。
【００４２】
図４Ａは、開示されている１つ以上の実施形態による、構造用部品４０２を製造するためのシステム４００の側部の断面図を示す。図４Ｂは、開示されている１つ以上の実施形態による、図４Ａの例示的なシステム４００の上面図または平面図を示す。図４Ａ及び図４Ｂに示すとおり、システム４００は、１つ以上の基部または支持体（１つを４０４で示す）、及び支持体４０４の近傍に配置された１つ以上の塗布用ノズルまたはヘッド（８つを４０８で示す）を含む。図４Ａ及び図４Ｂに示す少なくとも１つの実施形態では、支持体４０４は、その上に配置された１つ以上の構造用備品（８つを４０２で示す）を保持すること、位置決めすること、クランプ止めすること、固定すること、または別様に支持することが可能であるか、またはこれらを行うように構成され得る。図４Ａに示す少なくとも１つの実施形態では、システム４００は、基部４０４及び塗布用ヘッド４０８を収容可能であるかまたは収容するように構成された、筐体４１６を含み得る。筐体４１６は、構造用部品４０２の堆積または形成を容易にするため、基部４０４及び塗布用ヘッド４０８を真空条件下に維持することも可能であるか、または維持するようにも構成され得る。
【００４３】
塗布用ヘッド４０８は、基部４０４の近傍に配置されることができ、構造用部品４０２の層４１０を形成するために１つ以上の材料を堆積するように構成され得る。例えば、図４Ａに示すとおり、塗布用ヘッド４０８は、基部４０４の上方に配置されることができ、基部４０４上に構造用部品４０２を形成するため、複数の層４１０を堆積するように構成され得る。少なくとも１つの実施形態では、塗布用ヘッド４０８は、構造用部品４０２を形成するため、（固定されているかまたは取り外し可能である）マンドレル４１２上に層４１０を堆積するように構成され得る。別の実施形態では、塗布用ヘッド４０８は、基板を形成するために少なくとも１つの層４１０を堆積することができ、構造用部品４０２を形成するために、この基板に隣接して後続する層４１０をさらに堆積し得る。第１の層または基層４１０が、構造用部品４０２を形成し得るか、または構造用部品４０２の一部であり得ることは、認識すべきである。
【００４４】
図４Ｂには８つの構造用部品４０２及び８つの塗布用ヘッド４０８が示されているが、システム４００が、任意の数の塗布用ヘッド４０８を用いて任意の数の構造用部品４０２を製造し得るか、または製造するように構成され得ることは、認識すべきである。例えば、システム４００で製造され得る構造用部品４０２の数は、約１から約５、約１０、約１５、またはそれより多い数まで、大きく変動することができる。同様に、システム４００で使用される塗布用ヘッド４０８の数は、約１から約５、約１０、約１５、またはそれより多い数まで、大きく変動することができる。
【００４５】
少なくとも１つの実施形態では、基部４０４は、塗布用ヘッド４０８に対して並進移動するか、または動くように構成され得る。例えば、基部４０４は、その中心４１４の周囲を、静止または固定の状態であり得る塗布用ヘッド４０８に対して回転するように構成され得る。別の実施形態では、塗布用ヘッド４０８のうちの少なくとも１つは、基部４０４に対して動くように構成され得る。例えば、塗布用ヘッド４０８のうちの少なくとも１つは、構造用部品４０２を形成するため、静止または固定の状態であり得る基部４０４の周囲を回転するように構成され得る。塗布用ヘッド４０８を基部４０４に対して回転すること、または基部４０４を塗布用ヘッド４０８に対して回転することによって、特に複数の構造用部品４０２及び／または比較的大きな構造用部品４０２を製造する際に、製造にかかる時間を削減し得ることは、認識すべきである。別の実施例では、塗布用ヘッド４０８及び／または基部４０４は、互いに対して１つ以上の任意の次元に動くように構成されていることができる。例えば、塗布用ヘッド４０８及び／または基部４０４は、Ｘ軸、Ｙ軸、Ｚ軸、またはこれらの任意の組み合わせに沿って、互いに対して並進移動し得るか、または動き得る。
【００４６】
図５は、開示されている１つ以上の実施形態による、構造用部品を製造するための方法５００のフロー図を示す。方法５００は、５０２に示すとおり、複数の層を形成することを含み得る。複数の層を形成することは、５０４に示すとおり、第１の材料と第２の材料による交互の層を形成することを含み得る。第１の材料と第２の材料による交互の層を形成すること５０４は、５０６で示すとおり第１の材料から第１の層を形成することと、５０８で示すとおり第１の層に隣接して第２の材料から第２の層を形成することと、を含み得る。
【００４７】
図６は、開示されている１つ以上の実施形態による、構造用部品を製造するための方法６００のフロー図を示す。方法６００は、６０２に示すとおり、１つ以上の塗布用ヘッドを有するシステムの基部上に、複数の層を形成することを含み得る。システムの基部上に複数の層を形成することは、６０４に示すとおり、第１の材料の層と第２の材料による交互の層を形成することを含み得る。第１の材料と第２の材料による交互の層を形成することは、６０６で示すとおり第１の材料から第１の層を形成することと、６０８で示すとおり第１の層に隣接して第２の材料から第２の層を形成することと、を含み得る。
【００４８】
本明細書に記載のシステム４００及び方法５００、６００は、任意の適切な構造用部品１００、２００、３００、４０２を、または任意の適切な構造用部品１００、２００、３００、４０２の一部を、製造するために使用され得る。例えば、システム４００及び方法５００、６００は、輸送用のビークルまたは船舶の、１つ以上の構造用部品１００、２００、３００、４０２を製造するために使用され得る。例えば、システム４００及び方法５００、６００は、電車、車、バス、自動車、飛行機またはヘリコプターといった航空機、ボートなどの、構造用部品１００、２００、３００、４０２を製造するために使用され得る。例えば、システム４００及び方法５００、６００は、航空機またはヘリコプターのフロアまたはキャノピー、航空機のコクピットの窓、航空機のパーティション、車の車体、車軸、シャーシ、船体、ボートのガラス底などを製造するのに使用され得る。本明細書に記載のシステム４００及び方法５００、６００によって製造され得る他の例示的な構造用部品１００、２００、３００、４０２は、限定しないが、インペラー、ブレード、羽根（ｖａｎｅ）、ケーシング、ダイヤフラム、固定子、ピストン、シリンダー、ロッド、シャフト、スリーブ、エンジンブロック、タービンディスク、シュラウドリング、ノーズコーン、吸気ケース、排気ケース、中間ケーシング、バルブブロック、ノズルブロック、吸気ノズル、吐出ノズルもしくは出口ノズル、吸気口の壁、隔壁、排出口の壁、パネル、翼、または他の操縦翼面などを含んでいることができる。少なくとも１つの実施形態では、本明細書で開示されるシステム４００及び方法５００、６００は、水族館のウィンドウまたは出窓タイプの窓といった、フレームなしで少なくとも部分的に構造特性を提供し得る構造窓または窓を製造することも可能であるか、または製造するようにも構成され得る。本明細書に記載のシステム４００及び方法５００、６００を構造用部品１００、２００、３００、４０２の製造に使用することによって、重量効率が高いか、または環境にやさしい輸送手段である、飛行機、車、船舶などを、高い製造速度で製造することができ、それによって二酸化炭素の排出を削減することができる。
【００４９】
さらに、本開示は、下記の条項による実施例を含む。
【００５０】
条項１  構造用部品の製造方法であって、複数の層を形成することであって、複数の層を形成することが、第１の材料と第２の材料による交互の層を形成することを含み、交互の層を形成することが、第１の材料から第１の層を形成することと、第１の層に隣接して第２の材料から第２の層を形成することとを含む、複数の層を形成することを含み、複数の層が構造用部品を形成し、構造用部品の１つ以上の寸法が０．０５ｃｍ以上である、方法。
【００５１】
条項２  複数の層が、真空堆積処理によって形成される、条項１に記載の方法。
【００５２】
条項３  前記第１の材料が有機材料を含む、条項１または２に記載の方法。
【００５３】
条項４  有機材料が１つ以上のポリマーを含む、条項３に記載の方法。
【００５４】
条項５  第２の材料が無機材料を含む、条項１から４のいずれか一項に記載の方法。
【００５５】
条項６  無機材料が１つ以上のケイ酸塩を含む、条項５に記載の方法。
【００５６】
条項７  第１の材料または第２の材料が１つ以上のセラミックスを含む、条項１から６のいずれか一項に記載の方法。
【００５７】
条項８  複数の層を形成することが、マンドレル上に第１の層を形成することを含む、条項１から７のいずれか一項に記載の方法。
【００５８】
条項９  複数の層からマンドレルを取り外すことをさらに含む、条項８に記載の方法。
【００５９】
条項１０  マンドレルが構造用部品の少なくとも一部を形成している、条項８または９に記載の方法。
【００６０】
条項１１  複数の層を形成することが、第２の層に隣接して第３の材料から第３の層を形成することと、第３の層に隣接して第３の材料から第４の層を形成することをさらに含む、条項１から１０のいずれか一項に記載の方法。
【００６１】
条項１２  第３の材料が金属を含む、条項１１に記載の方法。
【００６２】
条項１３  複数の層を形成することが、第３の材料から第３の層を形成することと、第３の層に隣接して第３の材料から第４の層を形成することと、第３の層に隣接して第１の材料から第１の層を形成することをさらに含む、条項１から１２のいずれか一項に記載の方法。
【００６３】
条項１４  第３の材料が金属を含む、条項１３に記載の方法。
【００６４】
条項１５  構造用部品が輸送用のビークルまたは船舶の構造用部品である、条項１から１４のいずれか一項に記載の方法。
【００６５】
条項１６  構造用部品を支持するように構成された基部と、基部の近傍に配置され、構造用部品を形成するために１つ以上の材料の複数の層を堆積するように構成された、複数の塗布用ヘッドとを備える、構造用部品の製造システム。
【００６６】
条項１７  基部と、複数の塗布用ヘッドのうちの少なくとも１つとが、複数の層の堆積中に互いに対して動くように構成された、条項１６に記載のシステム。
【００６７】
条項１８  構造用部品の製造方法であって、１つ以上の塗布用ヘッドを有するシステムの基部上に複数の層を形成することであって、複数の層を形成することが、第１の材料と第２の材料による交互の層を形成することを含み、交互の層を形成することが、第１の材料から第１の層を形成することと、第１の層に隣接して第２の材料から第２の層を形成することとを含む、複数の層を形成することを含み、複数の層が構造用部品を形成し、構造用部品の１つ以上の寸法が０．０５ｃｍ以上である、方法。
【００６８】
条項１９  １つ以上の塗布用ヘッドに対して基部を動かすことをさらに含む、条項１８に記載の方法。
【００６９】
条項２０  基部の近傍にマンドレルを配置することと、１つ以上の塗布用ヘッドによって、マンドレル上に複数の層を形成することとをさらに含む、条項１８または１９に記載の方法。
【００７０】
本開示は、例示的な実施形態を参照しながら説明されてきた。限られた数の実施形態が示され説明されてきたが、上記の詳細な説明の原理及び主旨から逸脱することなく、これらの実施形態に対して変更が行われ得ることは、当業者に認識されるであろう。本開示は、変更形態や修正形態が添付の特許請求の範囲及びその均等物の範囲内にある限り、こうした変更形態及び修正形態の全てを含むものとして解釈されることが、意図されている。
【図１】
2020097218.tif 000002
【図２】
2020097218.tif 000003
【図３】
2020097218.tif 000004
【図４Ａ】
2020097218.tif 000005
【図４Ｂ】
2020097218.tif 000006
【図５】
2020097218.tif 000007
【図６】
2020097218.tif 000008
【外国語明細書】
2020097218000001.pdf
2020097218000002.pdf
2020097218000003.pdf
2020097218000004.pdf